Procédé de durcissement (3) d'une portion de pâte conductrice (5) disposée sur une cellule photovoltaïque (4), la cellule photovoltaïque (4) comprenant une première face (4a) et une deuxième face (4b), opposée à la première face (4b), la portion de pâte conductrice (5) étant disposée sur l'une des première et deuxième faces (4a, 4b) de la cellule photovoltaïque (4), le procédé de durcissement (3) comprenant une première étape d’exposition (31) de la première face (4a) de la cellule photovoltaïque (4) à un premier rayonnement électromagnétique (310) comprenant au moins une composante (3100) comprise entre 300 nm et 700 nm. Procédé de durcissement (3) selon la revendication précédente, dans lequel le premier rayonnement électromagnétique (310) comprend une première composante (3101) comprise entre 300 nm et 550 nm et une deuxième composante (3102) comprise entre 700 nm et 1200 nm. Procédé de durcissement (3) selon la revendication précédente, dans lequel le premier rayonnement électromagnétique (310) présente une irradiance spectrale entre 550 nm et 700 nm inférieure à 0,04 W/m 2 /nm. Procédé de durcissement (3) selon l'une des deux revendications précédentes, dans lequel le premier rayonnement électromagnétique (310) présente : une première irradiance, dite irradiance UV, entre 300 nm et 550 nm ; et une deuxième irradiance, dite irradiance IR, entre 700 nm et 1200 nm ; le rapport de l'irradiance UV sur l'irradiance IR étant compris entre 10/90 et 50/50. Procédé de durcissement (3) selon l'une des revendications précédentes, dans lequel la première étape d’exposition (31) présente une première durée d'exposition ( ) comprenant une première période ( ), une deuxième période ( ) et une troisième période ( ), séquentielles et consécutives, et dans lequel le premier rayonnement électromagnétique (310) présente : une première irradiance totale ( ) lors de la première période ( ) ; une deuxième irradiance totale ( ) lors de la deuxième période ( ) ; et une troisième irradiance totale ( ) lors de la troisième période ( ) ; et dans lequel les première et deuxième irradiances totales ( , ) sont supérieures ou égales à la troisième irradiance totale ( ). Procédé de durcissement (3) selon la revendication 5, dans lequel la durée de la première période ( ) est ajustée de sorte que la température de cellule photovoltaïque (4) soit stabilisée à l’issue de la première période ( ) et dans lequel la deuxième irradiance totale ( ) est supérieure à la première irradiance totale ( ). Procédé de durcissement (3) selon l’une des revendications 5 à 6, dans lequel la durée de la deuxième période ( ) est inférieure ou égale à 5 s. Procédé de durcissement (3) selon l’une des revendications 5 à 7, comprenant une deuxième étape d’exposition (32) de la première face (4a) à un deuxième rayonnement électromagnétique, dans lequel la deuxième étape d'exposition (32) est réalisée avant la première étape d'exposition (31), dans lequel le deuxième rayonnement électromagnétique présente une quatrième irradiance totale ( ) supérieure à la première irradiance totale ( ) et dans lequel la deuxième étape d’exposition (32) présente une deuxième durée d'exposition ( ) inférieure à la première durée d'exposition ( ). Procédé de durcissement (3) selon la revendication précédente, dans lequel la deuxième étape d’exposition (32) et la deuxième étape d’exposition (31) sont espacées dans le temps. Procédé de durcissement (3) selon l’une des revendications 8 ou 9, dans lequel l’intervalle de temps ( ) entre le début de la deuxième étape d’exposition (32) et la fin de la première étape d’exposition (31) est inférieur ou égal à 20 s. Procédé de durcissement (3) selon l’une des revendications 5 à 10, comprenant une troisième étape d’exposition (33) de la première face (4a) à un troisième rayonnement électromagnétique, dans lequel la troisième étape d'exposition (33) est immédiatement consécutive à la première étape d'exposition (31) et dans lequel le troisième rayonnement électromagnétique présente une cinquième irradiance totale décroissante en fonction du temps depuis la troisième irradiance totale ( ). Procédé de durcissement (3) selon l’une des revendications 5 à 11, dans lequel la pâte conductrice (5) est un adhésif électriquement conducteur et dans lequel les première, deuxième et troisième irradiances totales ( , , ) et la première durée d'exposition ( ) sont choisies de sorte que la température de la cellule photovoltaïque (4) soit comprise entre 150 °C et 250 °C pendant au moins 90% de la première durée d'exposition (d1). Procédé de durcissement (3) selon l’une des revendications 5 à 12, dans lequel la pâte conductrice (5) est une pâte à souder présentant une température de fusion , dans lequel la deuxième irradiance totale ( ) est supérieure au première et troisième irradiances totales ( , ), et dans lequel les première et troisième irradiances totales ( , ) sont choisies de sorte que la température de la cellule photovoltaïque (4) soit comprise dans pendant au moins 60% des première et troisième périodes ( , ) et la deuxième irradiance totale ( ) est choisie de sorte que la température de la cellule photovoltaïque (4) soit supérieure ou égale à pendant au moins 60% de la deuxième période ( ). Procédé de durcissement (3) selon l'une des revendications précédentes, dans lequel la cellule photovoltaïque (4) est : chauffée lors de la première étape d'exposition (31), au moyen d'une source de chaleur (96) distincte du premier rayonnement électromagnétique (310) ; ou refroidie lors de la première étape d'exposition (31). Procédé de fabrication (6) d'une chaîne photovoltaïque (71) à partir d'une première cellule photovoltaïque (41) et d'une deuxième cellule photovoltaïque (42), chacune des première et deuxième cellules photovoltaïques (41, 42) comprenant une première face (41a, 42a) et une deuxième face (41b, 42b), opposée à la première face (41a, 42a), le procédé (6) comprenant les étapes suivantes : déposer (61) une première portion de pâte conductrice (51) sur l'une des première et deuxième faces (41a, 41b) de la première cellule photovoltaïque (41) ; interconnecter (62) la deuxième cellule photovoltaïque (42) à la première cellule photovoltaïque (41) au moyen de la première portion de pâte conductrice (51) ; et durcir (63) la première portion de pâte conductrice (51) au moyen d’un procédé de durcissement (3) selon l’une des revendications 1 à 14. Procédé de fabrication (6) selon la revendication 18, dans lequel la deuxième cellule photovoltaïque (42) recouvre la première portion de pâte conductrice (51). Procédé de fabrication (6) selon la revendication 18, dans lequel une deuxième portion de pâte conductrice (52) est disposée sur l'une des première et deuxième faces (42a, 42b) de la deuxième cellule photovoltaïque (42), la deuxième cellule photovoltaïque (42) étant interconnectée à la première cellule (41) au moyen d'un élément d'interconnexion (8) connectant la première portion de pâte conductrice (51) avec la deuxième portion de pâte conductrice (52), le procédé (6) comprenant également le durcissement (64) de la deuxième portion de pâte conductrice (52) au moyen du procédé de durcissement (3) selon l’une des revendications 1 à 16 . Équipement (9) pour fabriquer une chaîne photovoltaïque (71, 72, 73) à partir d'une première cellule photovoltaïque (41) et d'une deuxième cellule photovoltaïque (42), chacune des cellules photovoltaïques (41, 42) comprenant une première face (41a, 42a) et une deuxième face (41b, 42b), opposée à la première face (41a, 42a), l'équipement (9) comprenant : un applicateur (92) configuré pour appliquer une première portion de pâte conductrice (51) sur l'une des premières et deuxièmes faces (41a, 41b) de la première cellule photovoltaïque (41) ; des moyens (93) pour interconnecter la deuxième cellule photovoltaïque (42) avec la première cellule photovoltaïque (41) ; l'équipement (9) étant caractérisé en ce qu'il comprend : une source de rayonnement (91) configurée pour exposer (31) la première face (41a) de la première cellule photovoltaïque (41) à un premier rayonnement électromagnétique (310) comprenant au moins une première composante comprise (3100) entre 300 nm et 700 nm.